(57)【要約】【課題】加工対象物に直接溶射を行わずとも、加工対象物に溶射皮膜を形成することができるようにする。【解決手段】基材シート５と、基材シート５の表裏に形成された粘着剤層４と粘着剤層６とを備え、その表面側の粘着剤層４の上に基礎溶射層３と溶射皮膜層２との溶射層を形成した溶射シートを提供する。溶射皮膜層２の表面には、表面層１を形成することもできる。粘着剤層６によって加工対象部位８に２０に貼り付けるだけで、２０に直接溶射を行わずに溶射皮膜を形成することができる。【選択図】図１
2015209571.tif 000002
【特許請求の範囲】
【請求項１】
基材シートと、
前記基材シートの一方の面に溶射された溶射層とを備え、
前記基材シートを目的の加工対象部位に張り付けることで、前記加工対象部位の表面に前記溶射層を配置できるようにした貼り付け溶射シート。
【請求項２】
基材シートは、少なくともいずれか一方の面に粘着剤層を備え、前記粘着剤層の表面側に前記溶射層を形成したことを特徴とする請求項１記載の貼り付け溶射シート。
【請求項３】
基材シートは、両方の面に粘着剤層を備え、
前記一方の面の粘着剤層上に溶射された溶射層とを備え、
前記他方の面の粘着剤層を目的の加工対象部位に粘着させて前記基材シートを前記加工対象部位に張り付けることを特徴とする請求項２記載の貼り付け溶射シート。
【請求項４】
前記粘着剤層はアクリル樹脂製の粘着材であり、
前記溶射層は、前記粘着剤層の表面に形成された亜鉛溶射による基礎溶射層と、前記基礎溶射層の表面に形成されると共にその膜厚が前記基礎溶射層よりも大きな溶射皮膜層であることを特徴とする請求項２又は３記載の貼り付け溶射シート。
【請求項５】
前記溶射皮膜層の表面側に合成樹脂製の表面層が形成されたものであることを特徴とする請求項４記載の貼り付け溶射シート。
【請求項６】
請求項１〜５の何れかに記載の貼り付け溶射シートを、加工対象部位に張り付けることによって、前記加工対象部位の表面に前記溶射層を配置することを特徴とする溶射皮膜の形成方法。
【発明の詳細な説明】
【技術分野】
【０００１】
本発明は、加工対象部位に貼り付けて用いることができる溶射シートに関するものである。
【背景技術】
【０００２】
従来の溶射施工は、加工面に対して施工する表面処理技術であり、加工面に対して溶射皮膜を密着させるために、下地処理としてブラスト施工を行うなどして加工面に凹凸形状を付与していた。従って、溶射施工には加工対象物の存在が不可欠であった。
そのため、加工対象物に対して溶射施工を行うためには、加工対象物を施工工場まで送るか、もしくは溶射装置を加工対象物の場所まで移動させて現地で施工する必要があった。
【０００３】
他方、溶射施工を、金属部品以外の非金属のシート状部材に適用する技術が特許文献１〜３によって知られている。
例えば、特許文献１では、額縁等に内挿される絵画の紙材等の非金属製のシート状部材において、カビ菌等の発生を防止するために、イオン溶出金属を溶射することが開示されている。この特許文献１には、非金属部材からなるシートにアルミニウム及びイオン溶出金属（例えば、亜鉛、チタン、銅等）を溶射機で溶射することによって、イオン溶出シートを形成することが示されている。
【０００４】
特許文献２では、足の裏に適用する敷物として、重ね合わせられた一対の布地と、一対の布地との間に形成された金属粉末層とで構成された中敷が開示されている。この特許文献２には、金属粉末層を、いずれか一方の布地の一側に、インバータドライブ溶射装置で溶着することが開示されている。
【０００５】
また、特許文献３では、樹脂材または紙材等の非金属部材やシートに、溶射材料として、粉末状のイオン溶出金属を、プラズマガンに供給して溶射するプラズマ溶射機による溶射方法に関するとともに、その溶射方法によって溶射された抗菌性や防臭性を備えた非金属部材からなるシート材を開示している。
【０００６】
ところが、これらの特許文献１〜３に示された技術は、加工対象物として、非金属製のシートを選択したものにすぎず、加工対象物に直接溶射を行わずに加工対象物に溶射皮膜を形成することを示唆するものではなかった。
【先行技術文献】
【特許文献】
【０００７】
【特許文献１】特開２００１−９０１１公報
【特許文献２】実用新案登録第３０１７４９３号公報
【特許文献３】特開２０１０−１６７０４９号公報
【発明の概要】
【発明が解決しようとする課題】
【０００８】
本発明は、加工対象物に直接溶射を行わずに加工対象物に溶射皮膜を形成することができるようにすることで、従来の溶射施工が有する種々の課題を解決することができる貼り付け溶射シートの提供を図ることにある。
【課題を解決するための手段】
【０００９】
本発明は、基材シートと、前記基材シートの一方の面に溶射された溶射層とを備え、前記基材シートを目的の加工対象部位に張り付けることで、前記加工対象部位の表面に前記溶射層を配置できるようにした貼り付け溶射シートを提供する。
前記基材シートは、少なくともいずれか一方の面に粘着剤層を備え、前記一方の面の粘着剤層上には、溶射により溶射層が形成される。そして、他方の面の粘着剤層を目的の加工対象部位に粘着させて前記基材シートを前記加工対象部位に張り付けることができる。
【発明の効果】
【００１０】
本発明に係る貼り付け溶射シートは、加工対象物に直接溶射を行うのではなく、貼るだけで、加工対象物に溶射皮膜を形成することができるため、次に列挙する効果を選択的に得ることができる。
（１）従来の溶射加工で施工対象となっている金属、プラスチック類、コンポジット材類はもちろんのこと、今まで施工ができなかった、紙、フィルムのような薄い材料や、ゴムのような弾力性のあるような材料に対しても表面に本発明に係る貼り付け溶射シートを貼りつけ、その効果を得ることができる。
【００１１】
（２）溶射に必要な加工対象物へのブラストや、機械加工や、加熱などの処理を行う必要がなくなる。
（３）溶射加工のために加工対象物を溶射装置のある場所まで送ったり、あるいは、加工対象物のある場所に溶射装置を設置する必要がない。そのため、加工対象物又は溶射装置の移送、取り付け、取り外しの手間がなくなり、移送コストも不要となり、また、施工のために施工業者が加工対象物のある現場に出向く必要がなくなる。さら  に納期の短縮にも寄与することができる。
【００１２】
（４）摩耗などの原因で溶射皮膜がその効果を失った場合も、貼り付けた溶射シートを剥がせば、施工前の表面を取り戻すことができるし、新たな貼り付け溶射シートを張り替えるだけで、溶射皮膜の効果をが回復する。
（５）溶射は加工後に目的の効果が適正に発揮され得ない場合もあり得るが、本発明の貼り付け溶射シートを加工目的物の全体或いは一部に貼り付けてテストすることで、溶射皮膜の効果を試すことが容易となる。従って、本発明の貼り付け溶射シートは、テスト片として使用し、そのテストの後に、貼り付け溶射シートを本番として貼り付けることもでき、或いは、テスト片のみとして用いて、テスト後には加工目的物に通常の溶射を行うようにすることもできる。
【００１３】
（６）通常の溶射加工はスプレーによる施工なので、パイプ内面などの死角部分に対しては施工ができない部分が生じるが、本発明の貼り付け溶射シートが貼れる形状や形状であれば、従来の直接の溶射加工では困難な箇所に対しても、溶射皮膜を利用することが可能となる。
【００１４】
（７）従来の溶射加工を局部的に行う場合には、その周囲をマスキングする必要があった。そのため、マスキングの手間もかかることは勿論、目的の加工部以外のマスキング上に溶射皮膜が付着することは避けられず、その分の溶射皮膜は材料ロスとなる。
【図面の簡単な説明】
【００１５】
【図１】（Ａ）本発明の実施の形態に係る２０の断面図、（Ｂ）同使用状態の断面図。
【発明を実施するための形態】
【００１６】
以下、図面に基づき本発明の実施の形態を説明する。
図１（Ａ）に示すように、この溶射シートは、表面側から表面層１、溶射皮膜層２、基礎溶射層３、粘着剤層４、基材シート５、粘着剤層６及び離型紙７の層構造を有する。以下、それぞれの詳細を説明するが、説明に際しては溶射シートの製造工程順に説明を行う。
【００１７】
（基材シート５について）
まず基材シート５は、ポリプロピレン、ポリ塩化ビニル、ポリエステルテープ、ポリエチレンテープ等の合成樹脂、アルミニウム等の金属製、紙製、布製やこれらの複合材製を用いることができるが、特に、完成した溶射シートを屈曲させて使用することを考慮すると、屈曲させる際、基材シート５自体が大きく伸びると、溶射皮膜層２がその伸びに追従せずに割れたり剥離したりするおそれがある。そのため、基材シート５は伸長しにくい合成樹脂製が好ましい。
【００１８】
（粘着剤層４及び粘着剤層６について）
粘着剤層４及び粘着剤層６は、粘着テープなどに用いられるものを用いることができる。具体的には、粘着の強度にもよるが、ゴム系、アクリル系、シリコーン系の各種粘着剤を用いることができるが、特に、溶射皮膜を２を形成する観点から、耐熱性のあるものが好ましく、具体的には、耐熱温度が80℃以上あることが望ましい。なお、粘着の強度としては、ＪＩＳ1541の１種（主な用途：構造用接合部）に分類され得るものが望ましい。
【００１９】
（離型紙７について）
離型紙７は、粘着剤層６に対して離型性を有するものを用いることができる。基材シート５〜離型紙７は市販の粘着テープや粘着シートを選択して用いることも可能であり、粘着剤層４の表面側にも離型紙がある場合には、これを剥がして用いる。
【００２０】
（基礎溶射層３について）
前記の表面側の粘着剤層４の上に、基礎溶射層３を溶射する。基礎溶射層３は、亜鉛、錫、亜鉛・アルミニウム合金などを用いることができる。この基礎溶射層３は、溶射皮膜層２と粘着剤層４との間に介在して、粘着剤層４の剥離を抑制するものであり、溶射皮膜層２の材質にもよるが、亜鉛が最も好ましい。基礎溶射層３の膜厚は特に限定されないが、溶射皮膜層２に比して薄いものでよく、50〜100μｍ程度が適当である。
この基礎溶射層３を粘着剤層４の上に加工することによって、溶射皮膜層２を施工するときの熱が粘着剤層４に直接伝わるのを防ぐことができる。
【００２１】
（溶射皮膜層２について）
溶射皮膜層２は、溶射の目的に適する機能性能を付与するものであり、希望する特性（硬度や粗面度）を持つ溶射材を乗法に従って施工する。溶射材としては、金属、セラミックス、プラスチック、サーメットなどが挙げられる。金属としては、亜鉛、アルミニウム、亜鉛・アルミニウム合金、炭素鋼、ステンレス鋼、ニッケル及びニッケル合金、錫、銅及び銅合金、モリブデンなどを例示できるものであり、１層又は２層以上の複数層を形成してもよい。溶射皮膜層２の膜厚は特に限定されず、目的とする機能や性能に応じて設定することができるが、溶射皮膜層２自体をあまり厚く施工すると、基材の屈曲に対して追従できずに割れたり剥離したりするため、20〜50μｍ程度が適当である。
【００２２】
（表面層１について）
表面層１は、封孔のためや、目的とする機能性能に応じて必要に応じて付加されるものものであり、例えば、粘着物に対する離型性を持たせるためにシリコーン樹脂などの合成樹脂を塗布することができる。表面層１の膜厚も特に限定されず、目的とする機能や性能に応じて設定することができるが、一般的には10〜20μｍ程度が適当である。
【００２３】
（使用方法）
以上の構成よりなる溶射シートは、離型紙７を剥がして、粘着剤層６の粘着力によって加工対象部位８に貼り付けるだけで、加工対象部位８の上に溶射皮膜を形成することができる。加工対象部位８の種類は特に限定されず、その形状についても、シートが貼れるものであれば曲面状のものであってもよい。溶射シートは適当な大きさに切断して用いることができるため、必要な箇所のみに溶射皮膜を材料の無駄なく、形成することができる。また、粘着剤層６に代えて、もしくは粘着剤層６と併用して、他の接着剤や粘着剤を用いることもできる。これによって、加工対象物に直接溶射を行わずに加工対象物に溶射皮膜を形成することができる。その結果、加工対象部位８として、金属、プラスチック類、コンポジット材類はもちろんのこと、今まで溶射の施工ができなかった、紙、フィルムのような薄い材料や、ゴムのような弾力性のあるような材料をも用いることが出きるものであり、さらに、パイプ内部などの溶射の困難な部位にも溶射皮膜を形成することができ、溶射の利用範囲を広げることができたものである。また、溶射に必要な加工対象物へのブラストや、機械加工や、加熱などの処理を行う必要がなくなり、粘着材による粘着やその他の接着が可能であれば、前処理を行うことなく、あるいは簡便な前処理のみで溶射皮膜を形成することができる。さらに、溶射加工のために加工対象物を溶射装置のある場所まで送ったり、あるいは、加工対象物のある場所に溶射装置を設置する必要がなくなり、溶射シートを加工対象物のある場所に送って貼り付けるだけでよいため、専門の技術者を派遣する必要もない。また、摩耗などの原因で溶射皮膜がその効果を失った場合も、新たな貼り付け溶射シートを張り替えるだけで、溶射皮膜の効果をが回復する。本発明の貼り付け溶射シートを、溶射性能のテスト片として使用することもできる。
【実施例】
【００２４】
（実施例１〜３）
以下、本発明の実施例を示すが、本発明はこの実施例に限定して理解されるべきではない。
表１に示すように、３層構造（粘着剤層４、基材シート５、粘着剤層６）及び粘着剤層６の裏面に離型紙を備えた両面粘着テープに対して、基礎溶射層３及び溶射皮膜層２を粘着剤層４の表面に溶射により形成し、さらに溶射皮膜層２の表面に表面層１を塗布して、実施例１の溶射シートを完成させた。また、溶射皮膜層２を異なる材質に変更した実施例２及び３の溶射シートを完成させた。
【００２５】
【表１】
2015209571.tif 000003
【００２６】
（使用試験）
実施例１〜３のそれぞれの溶射シートを、鉄・ステンレス・アルミ・CFRP板・アクリル板の5種類の加工対象部位８に粘着剤層６によって貼り付けた。完成した各溶射シートの大きさは、500ｍｍ×1,000ｍｍであり、これを切断して、100ｍｍ×100ｍｍとしたものをそれぞれ貼り付けた。上記５種類の加工対象部位８のそれぞれは、平面状のものと、半径約10〜50ｍｍの円管とした。
【００２７】
貼り付けた直後の状態を目視によって確認したところ、いずれの場合にあっても、割れや剥離は確認することができなかった。
貼り付けた後30日経過の状態を目視によって確認したところ、いずれの場合にあっても、割れや剥離は確認することができなかった。
【符号の説明】
【００２８】
１  表面層
２  溶射皮膜層
３  基礎溶射層
４  粘着剤層
５  基材シート
６  粘着剤層
７  離型紙
８  加工対象部位
【図１】
2015209571.tif 000004